(57)【要約】【課題】ＮＤフィルタ端面部で発生した有害な光の透過及び反射を低減し、フレアーなどによる解像度の低下を抑制することが可能となるＮＤフィルタ、光量絞り装置及びカメラを提供する。【解決手段】光の光量を調節するＮＤフィルタ１であって、ＮＤフィルタ１の端面１ｅに、光吸収性と光の反射防止性を有する被膜が形成された構成とする。この被膜は、前記ＮＤフィルタの端面に、塗料の塗布または蒸着法により形成することができる。また上記構成は、光の光量を調節するため連続的または段階的な濃度分布を有するＮＤフィルタに適用することができる。【選択図】            図１
2007065109.tif 000002
【特許請求の範囲】
【請求項１】
光の光量を調節するＮＤフィルタであって、前記ＮＤフィルタの端面に、光吸収性と光の反射防止性を有する被膜が形成されていることを特徴とするＮＤフィルタ。
【請求項２】
前記被膜が、前記ＮＤフィルタの端面に塗料の塗布により形成されていることを特徴とする請求項１に記載のＮＤフィルタ。
【請求項３】
前記被膜が、前記ＮＤフィルタの端面に蒸着法により形成されていることを特徴とする請求項１に記載のＮＤフィルタ。
【請求項４】
前記被膜が、アクリル系、ウレタン系フェノール系樹脂に、反射防止剤を含有させた材料に、黒色顔料等を混合して形成された塗料からなることを特徴とする請求項１〜３のいずれか１項に記載のＮＤフィルタ。
【請求項５】
前記ＮＤフィルタは、光の光量を調節するための連続的または段階的な濃度分布を有することを特徴とする請求項１〜４のいずれか１項に記載のＮＤフィルタ。
【請求項６】
開口を形成するための絞り羽根と、該絞り羽根に取り付けられ、該開口を通過する光の光量を調節するＮＤフィルタを有する光量絞り装置において、前記ＮＤフィルタとして請求項１〜５のいずれか１項に記載のＮＤフィルタを備え、前記被膜の形成されたＮＤフィルタの端面が前記絞り羽根によって形成される開口に面して配置されていることを特徴とする光量絞り装置。
【請求項７】
光学系と、該光学系を通過する光量を制限する請求項６に記載の光量絞り装置と、該光学系によって形成される像を受ける固体撮像素子を有することを特徴とするカメラ。
【発明の詳細な説明】
【技術分野】
【０００１】
本発明は、ＮＤ（Ｎｅｕｔｒａｌ  Ｄｅｎｓｉｔｙ）フィルタ、該ＮＤフィルタを有する光量絞り装置及びカメラに関する。特に、ビデオカメラあるいはスチルビデオカメラ等の撮影系に使用するのに適したＮＤフィルタ及び該ＮＤフィルタを用いた光量絞り装置に関するものである。
【背景技術】
【０００２】
従来のデジタルビデオカメラにおいて、図１１に示すような撮影光学系を有しているものが知られている。
この図１１において、Ｌ１、Ｌ２、Ｌ３及びＬ４は撮像光学系１６を構成する成分レンズ、１４はローパスフィルタ、１５はＣＣＤ等の固体撮像素子である。
また、１１から１３は光量絞り装置で、１１がＮＤ（Ｎｅｕｔｒａｌ  Ｄｅｎｓｉｔｙ）フィルタ、１２ａ及び１２ｂが絞り羽根でＮＤフィルタ１１は絞り羽根１２ａに１枚接着されている。また、１３は絞り羽根支持板である。
【０００３】
このような光量絞り装置（光量調節装置）では、絞り羽根支持板上を開閉動作する一対の絞り羽根によって開口径を変化させることで、通過光量を調整する。この光量絞り装置は、ＣＣＤ等の固体撮像素子へ入射する光量を制御するために設けられており、被写界が明るい場合により小さく絞り込まれるようになっている。従って、快晴時や高輝度の被写体を撮影すると絞りは小絞りとなり、絞り開口による光の回折の影響を受けやすく、像性能の劣化を生ずる。
これに対する対策として、例えば、絞り羽根にフィルム状のＮＤフィルタを取り付けて被写界の明るさが同一であっても、絞りの開口が大きくなるような工夫がなされている。このＮＤフィルタは、絞りが小さくなった時に光路中に位置して光量を減少させることで、高輝度撮影時においても絞りが極端に小さくなることを防止するように機能する。
【０００４】
ところで、近年においては、撮像素子の感度が向上するに従い、ＮＤフィルタの濃度を濃くして、光の透過率をさらに低下させ、被写界の明るさが同一でも絞りの開口を大きくするようになってきている。
しかしながら、この様にＮＤフィルタの濃度が濃くなると、図１１に示すようにフィルムを通過した光ａと通過しない光ｂの光量差が大きく異なり、画面内で明るさが異なる“シェーディング”現象が起きたり、解像度が低下してしまうという問題が生じる。
このような問題点を解決する手段として、例えば、特許文献１で知られているようにＮＤフィルタの濃度を光軸中心に向かって順次透過率が大となるような構成を採る等の工夫がなされている。また、例えば、特許文献２のようにＮＤフィルタの濃度を光軸中心に向かって連続的に透過率が大となるような構造が用いられる。
【０００５】
しかしながら、以上のような構成により絞り開口にＮＤフィルタを配置することで絞りが極端に小さくなることを抑制できたとしても、また別の現象により像性能の劣化を生ずるという問題がある。
すなわち、図１２に示すように、絞りの開口の一部を形成するＮＤフィルタの端面に到達した光が、端部表面から入射することにより不要な透過が発生したり、端部表面で不要な反射が起こってしまうこととなる。そのため、これらの端部で発生した不要な光の透過及び反射によって、フレアーが発生して解像力が低下するという問題が生じる。
【０００６】
そこで、以上のＮＤフィルタ端面における不要な反射および不要な透過に起因するゴーストを抑制するため、様々な対策が提案されている。
例えば、特許文献３では、ＮＤフィルタの開口端面に傾斜面を設け、その傾斜面が光軸に対して平行でない状態とすることによりフレアーの発生を抑えている。また、特許文献４では、２枚の絞り羽根各々にＮＤフィルタを配置し、各光学フィルタの端部及び各絞り羽根の切欠部によって形成される絞り開口の形状を、光軸を通り各絞り羽根の移動方向に直行する直線に対して非対称とする構成が採られている。これにより、フレアーの影響を分散させ、小さく抑えている。
【特許文献１】特許第０２５９２９４９号公報
【特許文献２】特開２００４−０６１８９９号公報
【特許文献３】特開２００４−１３８８６５号公報
【特許文献４】特開２００４−０１２４７９号公報
【発明の開示】
【発明が解決しようとする課題】
【０００７】
しかしながら、上記従来例の特許文献３のものでは、つぎのような問題が生じる。すなわち、ＮＤフィルター端部の傾斜面が、固体撮像素子側に傾いた状態となるため、固体撮像素子の光入射面で反射した光束が、ＮＤフィルタ端部の傾斜面に入射して再反射する。この再反射光束が再び固体撮像素子に入射することにより、ゴーストが発生することになる。
また、特許文献４の構造においても、開口部において２枚のＮＤフィルタ端面が存在し、これらのＮＤフィルタ端部に光が入射した場合に発生する不要な光の透過及び反射を完全に抑制することは困難である。したがって、フレアーが発生して解像力が低下するといった問題が残ってしまう。特に、前述したＮＤフィルタの濃度を光軸中心に向かって順次透過率が大となるような構造を採った場合、光軸中心付近のＮＤフィルタの透過率が高くなっている。
そのため、図１２に示すようなＮＤフィルタ端部表面での不要な反射だけに留まらず、ＮＤフィルタ端面から入射した光の透過率が高くなることから、フレアーとして結像面に不要な光が到達し易くなってしまうこととなる。
また、図１３に示すように、ＮＤフィルタ表面から入射した光でもＮＤフィルタ内部を通過した光が内部端面において不要な反射及び透過として結像面に到達し、結果として画質の劣化を引き起こしてしまうこととなる。
【０００８】
本発明は、上記課題に鑑み、ＮＤフィルタ端面部で発生した有害な光の透過及び反射を低減し、フレアーなどによる解像度の低下を抑制することが可能となるＮＤフィルタ、光量絞り装置及びカメラを提供することを目的とするものである。
【課題を解決するための手段】
【０００９】
本発明は上記課題を解決するため、つぎのように構成したＮＤフィルタ、光量絞り装置及びカメラを提供するものである。
すなわち、本発明のＮＤフィルタは、光の光量を調節するＮＤフィルタであって、前記ＮＤフィルタの端面に、光吸収性と光の反射防止性を有する被膜が形成されていることを特徴としている。
本発明においては  前記被膜を、前記ＮＤフィルタの端面に塗料の塗布、あるいは蒸着法により形成することができる。また、本発明は光の光量を調節するため連続的または段階的な濃度分布を有するＮＤフィルタに適用することができる。
また、本発明は、開口を形成するための絞り羽根と、該絞り羽根に取り付けられ、該開口を通過する光の光量を調節するＮＤフィルタを有する光量絞り装置において、前記ＮＤフィルタが本発明のＮＤフィルタによって構成されていることを特徴としている。すなわち、前記ＮＤフィルタとして上記した本発明のＮＤフィルタを備え、前記被膜の形成されたＮＤフィルタの端面が前記絞り羽根によって形成される開口に面して配置されていることを特徴としている。
また、本発明の光量絞り装置は、光学系と、該光学系を通過する光量を制限する上記した光量絞り装置と、該光学系によって形成される像を受ける固体撮像素子を有することを特徴としている。
【発明の効果】
【００１０】
本発明によれば、ＮＤフィルタ端面部で発生した有害な光の透過及び反射を低減し、フレアーなどによる解像度の低下を抑制することが可能となるＮＤフィルタ、光量絞り装置及びカメラを実現することができる。
【発明を実施するための最良の形態】
【００１１】
つぎに、本発明の実施の形態について、図面を参照しながら説明する。
図１に、本実施の形態における光量絞り装置の構成例の側断面図を示す。
図１において、１はＮＤフィルタ、２ａ、２ｂは絞り羽根である。
図１に示すように、本実施の形態の光量絞り装置は２枚の絞り羽根２ａ、２ｂを備えており、入射する光量に応じて光軸に垂直な面において、前記絞り羽根が往復移動することにより絞り開口の大きさを変化させるようになっている。
この２枚の絞り羽根２ａ、２ｂは、被写界が明るい場合には互いに近接し小絞りとなり、通過光量を減少させ、被写界が暗い場合には互いが離れて通過光量を増大させるようになっている。
【００１２】
また、絞り羽根２ａには、ＮＤフィルタ１が取り付けられている。
図３に、このＮＤフィルタ１を配設した絞り羽根２ａの斜視図を示す。
図３に示すように、絞り羽根２ａの凹状切欠部を覆うようにＮＤフィルタ１が羽根に接着されている。
この絞り羽根に接着されたＮＤフィルタ１の端部１ｅが、絞り開口の大きさを決定する外周部の一部分を形成することになる。
本実施の形態における光量絞り装置においては、上記絞り開口の開口部に面したＮＤフィルタの端部１ｅに、光吸収性かつ、反射防止性を有する被膜が形成されている。
そのため、図１に示すように、前方（図面左側）から進入した入射光のうち、ＮＤフィルタ端面に入射した光の大部分が、端面に形成された光吸収性かつ、反射防止性を有する被膜により吸収される。なお、前記被膜上で反射する光は、前記被膜の反射防止効果の為に極力削減される。
また、図２に示すように、ＮＤフィルタ表面から入射して内部端面に進入した光もまた、その大部分が、端面に形成された光吸収性かつ、反射防止性を有する被膜により吸収される。その結果、端面に到達した光の大部分は後方（図面右側）への進入が抑制される為、実質上フレアーが生じることはない。
【００１３】
前記の開口部に面したＮＤフィルタの端部に形成される被膜は、光吸収性および反射防止性を兼ね備えた被膜であることが必要である。
被膜を形成する材料として、好ましくは、アクリル系、ウレタン系フェノール系樹脂に、反射防止剤としてアクリル樹脂微粒子あるいはスチレン樹脂微粒子、無機系フィラー等を含有させたものを用いることができる。その際、アクリル系、ウレタン系フェノール系樹脂に、必要に応じて尿素樹脂、メラミン樹脂等の架橋剤を含有させることができる。これに、さらに光吸収機能を持つカーボンブラック等の黒色顔料等の物質を適切に混合した塗料を形成する。このようにして得られた塗料を、上記絞り開口の開口部に面したＮＤフィルタの端部１ｅに塗布することにより、光吸収性かつ、反射防止性を有する被膜が形成される。
なお、膜厚に関しては特に限定されるものではないが、開口部に面したＮＤフィルタの端部表面を前期被膜が完全に被覆している必要がある。
【００１４】
このような開口部に面したＮＤフィルタ端面への被膜の形成は、例えば、つぎのような被膜形成方法により、作業の効率化を図ることができる。
図４に、本実施の形態における被膜の塗布作製方法の一例を示す。
図４に示すように、プレス等で打ち抜かれた多数枚のＮＤフィルタ１を束ね、端面がそろうように複数枚束ねて、開口部に面したＮＤフィルタ端面に対してまとめてノズル７により吹き付け塗装する。これにより、上記被膜を形成するに際し、作業の効率化を図ることが可能となる。
【００１５】
一方、上記のような塗料の塗布による被膜の形成方法以外の方法として、蒸着法に代表される真空成膜法を適用することも可能である。
好ましい実施形態の一つとして、上記した開口部に面したＮＤフィルタの端部表面に対して、光吸収性を有する材料と、反射率を低下させるための材料を層数および各層の膜厚に関して適切に積層する方法が挙げられる。ここで、光吸収性を有する材料として酸化チタン、金属クロム等の材料を用いることができる。また、反射率を低下させるための材料としてＡｌ２Ｏ３、ＳｉＯ２、ＭｇＦ２等の材料を用いることができる。これらにより、光吸収性および反射防止性を兼ね備えた被膜を形成することができる。その際、前記積層被膜が、ＮＤフィルタとしての性能が出ていることがより好ましい。
【００１６】
つぎに、このような蒸着法に代表される真空成膜法により、被膜を形成する方法について説明する。
図５に、上記被膜を形成するための真空蒸着機におけるチャンバー内の簡易図を示す。図５において、８は蒸着傘、９は蒸着源、１０は成膜を施すＮＤフィルタがセットされた基板冶具である。
被膜を形成する蒸着面は、プレス等で打ち抜かれた多数枚のＮＤフィルタを束ね、端面がそろうように複数枚束ねた状態で、成膜するＮＤフィルタ端面が蒸発源に対向するように蒸着傘８に備え付けられている。Ｚ軸を中心にこの蒸着傘８と共に基板１０が回転し成膜が行われる。
【００１７】
図６に、本実施形態における光吸収性かつ反射防止性を有する被膜として形成したＮＤフィルタの構成例の断面図を示す。
図６において第２、４、６及び８層は透過率を下げるためのＴｉＯｘ膜である。透過率は３層の総膜厚によって変化し、厚くなるほど透過率は低下する。
また、４００ｎｍ〜７００ｎｍの波長範囲内での透過率のニュートラル性は上記ＴｉＯｘ膜組成のｘによって変化し適当に選択することにより透過率分布はニュートラルとなる。
ｘの好ましい数値は０．５以上〜２以下の範囲であり、ｘ＝１．２以下のとき約５５０ｎｍの波長を境界として低波長の透過率が低くなるように傾く現象がでる。また、ｘ＝１．２以上のときは逆に低波長の透過率が高くなるように傾く。このため、蒸着時に透過率をモニタリングすることにより、透過率をニュートラルにすることが好ましい。
【００１８】
第１、３、５及び７層は反射率を低下させるための反射防止膜であり、Ａｌ２Ｏ３膜になっている。反射率を蒸着時にモニタリングすることにより、Ａｌ２Ｏ３の膜厚を制御して反射率を小さくすることが可能である。
さらに、最表層に低屈折材料であるＭｇＦ２やＳｉＯ２を光学膜厚ｎ×ｄ（ｎ：屈折率、ｄ：物理膜厚）、１／４λ（λ＝５００ｎｍ〜６００ｎｍ）の成膜条件で蒸着することにより、反射防止効果を更に高めることが可能である。
【００１９】
以上の本実施の形態によれば、開口部の外周を形成するＮＤフィルタ端面部に光吸収性と光の反射防止性を有する被膜を形成することで、端面部で発生した有害な透過及び反射を低減することができる。したがって、これによりフレアーなどの解像度低下を抑制することが可能となる。
【実施例】
【００２０】
以下に、本発明の実施例について説明する。
［実施例１］
実施例１においては、厚さ１００μｍの透明なＰＥＴフィルム基板上に、図７に示すような９層構成のＮＤフィルタ膜を真空蒸着法により成膜した。
成膜したＮＤフィルタ膜は、図８に示すような絞り開口部から濃度が順次小から大と変化するグラデーション濃度膜とした。
グラデーション部は、特許文献２に開示されているような網点状のパターンの孔径と孔の中心間の距離が段階的または無段階的に変化するマスク等を用いることにより形成した。
具体的には濃度が約０．２から約１．０、つまり透過率が約６３％から約１０％へと順次変化する膜とした。但し、最表層である反射防止性を更に高めるための低屈折率材料であるＭｇＦ２は、マスクを使わず全面に光学膜厚ｎ×ｄ（ｎ：屈折率、ｄ：物理膜厚）、１／４λ（λ＝５４０ｎｍ）の成膜条件で蒸着した。ここで、透過（Ｔ）と濃度（Ｄ）との関係は、Ｄ＝−ｌｏｇ１０Ｔである。
【００２１】
つぎに、上記の手法により準備したＮＤフィルタをプレス加工により絞り羽根に取り付けるための形状に複数枚打ち抜いた。さらに、ＮＤフィルタの開口部端面に効率良く被膜を形成する為に、プレスで打ち抜いた複数枚のＮＤフィルタを束ねて端面が揃うようにして保持した。
その後、アクリル系樹脂、カーボンブラック、反射防止剤、分散助剤、硬化剤を含有した黒色塗料を準備し、開口部端面に対して、スプレーエアガンを用いて塗布し、ＮＤフィルタ開口部端面に黒色被膜を形成した。
上記のように開口部端面に光吸収性及び反射防止性を兼ね備えた被膜を形成したＮＤフィルタを、光量絞り装置の絞り羽根に取り付け画像を評価したところ、フレアーの影響が低減され、画質の劣化を抑えることが可能となった。
【００２２】
［実施例２］
実施例２においては、厚さ１００μｍの透明なＰＥＴフィルム基板上に、図９に示すような２種類の異なる濃度をもつＮＤフィルタ膜を真空蒸着法により成膜した。
成膜したＮＤフィルタは、絞り開口部を含む領域Ａの濃度が小さく、絞り開口部から離れた領域Ｂの濃度が大きくなるようにした。
蒸着方法としては、図１０に示すように、まず片面に対して全面に図１０に示すような９層構成のＮＤフィルタ膜を濃度が０．４になるように蒸着した。
つぎに、もう一方の面において絞り開口部分Ａに対してマスクを施すことにより蒸着膜が付着しないようにして、絞り開口部から離れた領域Ｂに対して図１０に示すような９層構成のＮＤフィルタ膜を濃度が０．６になるように蒸着した。
成膜されたＮＤフィルタは、領域Ａの濃度が約０．４、領域Ｂの濃度が約１．０となるものであった。
【００２３】
つぎに、作製したＮＤフィルタをプレス加工により絞り羽根に取り付ける為の形状に複数枚打ち抜き、開口部端面に対して実施例１と同様の方法により黒色被膜を形成した。
上記で作製したＮＤフィルタを、光量絞り装置の絞り羽根に取り付け画像を評価したところ、フレアーの影響が低減され、画質の劣化を抑えることが可能となった。
【００２４】
［実施例３］
実施例２においては、厚さ１００μｍの透明なＰＥＴフィルム基板上に、実施例１と同様の方法により、真空蒸着法により図８に示すような濃度が約０．２から約１．０へと順次変化するグラデーション濃度を有するＮＤフィルタ膜を作製した。これを、プレス加工により絞り羽根に取り付けるための形状に複数枚打ち抜いた。
ＮＤフィルタの開口部端面に効率良く被膜を形成する為に、プレスで打ち抜いた複数枚のＮＤフィルタを束ねて端面が揃うようにし、ＮＤフィルタの開口部に相当する端面部分を蒸着面とした。
【００２５】
準備した複数枚のＮＤフィルタを図５に示した蒸着装置の蒸着傘に、ＮＤフィルタの端面上に被膜を成膜出来るようにセットした後、図６に示す膜構成においてＮＤフィルタの特性を有する被膜を真空蒸着法により成膜した。
第２、４、６及び８層のＴｉＯｘ（１≦ｘ≦２）層は、光を吸収する機能を備える物質として成膜した。
また、１、３、５及び７層はＡｌ２Ｏ３であり、ＴｉＯｘを適当な層厚で積層すると、４００ｎｍ〜７００ｎｍの波長範囲での反射率を低減する性質を兼ね備えていることから、これらを用いて成膜した。
本実施例では被膜の濃度に関して、０．６、１．０、１．５、２．０の４種類の条件を作製した。
【００２６】
上記のようにＮＤフィルタとしての機能を兼ね備えた被膜を形成し、その上に反射防止性を更に高めるために、低屈折率材料であるＭｇＦ２を光学膜厚ｎ×ｄ（ｎ：屈折率、ｄ：物理膜厚）１／４λ（λ＝５４０ｎｍ）の成膜条件で蒸着した。
上記のように、開口部端面に蒸着により異なる４種類の濃度の被膜を形成したＮＤフィルタを、光量絞り装置の絞り羽根に取り付け画像を評価した。その結果を表１に示す。
【００２７】
【表１】
2007065109.tif 000003
【００２８】
表１に示されているように、被膜の濃度０．６の条件ではフレアーの影響が十分低減できず、画質の劣化を十分に抑えられていない。これに対し、被膜の濃度が高くなるに従ってフレアーの影響がより低減され、最も高い２．０の条件ではフレアーの影響が最も低減されており、画質の劣化を抑えるのに最も高い効果を得ることができた。
【００２９】
［実施例４］
実施例４においては、厚さ１００μｍの透明なＰＥＴフィルム基板上に、真空蒸着法により実施例２と同様の方法を用いて、図９及び図１０に示される２濃度による、つぎのようなＮＤフィルタを作製した。ここでは、絞り開口部を含む領域の濃度が０．４、絞り開口部から離れた領域の濃度が１．０となる２種類の異なる濃度を有するＮＤフィルタを作製した。これを、プレス加工により絞り羽根に取り付けるための形状に複数枚打ち抜いた後、開口部端面に対して実施例３と同様の方法により、濃度０．６、１．０、１．５、２．０の４種類の被膜を形成した。
上記のように、開口部端面に蒸着により異なる４種類の濃度の被膜を形成したＮＤフィルタを、光量絞り装置の絞り羽根に取り付け画像を評価した。
その結果を表２に示す。
【００３０】
【表２】
2007065109.tif 000004
【００３１】
表２に示されているように、被膜の濃度０．６の条件ではフレアーの影響が十分低減できず、画質の劣化を十分に抑えられていない。これに対し、被膜の濃度が高くなるに従ってフレアーの影響がより低減され、最も高い２．０の条件ではフレアーの影響が最も低減されており、画質の劣化を抑えるのに最も高い効果を得ることできた。
以上、各実施例の光量絞り装置を、ビデオカメラやデジタルスチルカメラ等の固体撮像素子上に被写体像を形成するタイプの撮影装置に適用することにより、良好な性能の光量絞り装置を実現できる。
【図面の簡単な説明】
【００３２】
【図１】本発明の実施の形態における光量絞り装置の構成例を示す側断面図。
【図２】本発明の実施の形態における光量絞り装置の構成例を示す側断面図。
【図３】本発明の実施の形態におけるＮＤフィルタを配設した絞り羽根の斜視図。
【図４】本発明の実施の形態における被膜の塗布作製方法の一例を示す模式図。
【図５】本発明の実施の形態を説明する真空蒸着機におけるチャンバー内の構成を示す簡易図。
【図６】本発明の実施の形態におけるＮＤフィルタの構成例を示す断面図。
【図７】本発明の実施例１及び２及び３及び４におけるＮＤフィルタの構成例を示す断面図。
【図８】本発明の実施例１及び３におけるグラデーションＮＤフィルタの濃度分布例を示す図。
【図９】本発明の実施例２及び４における２濃度ＮＤフィルタの濃度分布例を示す図。
【図１０】本発明の実施例２及び４における２濃度ＮＤフィルタの断面構成図。
【図１１】従来例におけるビデオカメラに使用される撮影光学系を表した概略図。
【図１２】従来例における光量絞り装置の構成例を示す側断面図。
【図１３】従来例における光量絞り装置の構成例を示す側断面図。
【符号の説明】
【００３３】
１：ＮＤフィルタ
１ｅ：ＮＤフィルタ１の端部
２ａ：ＮＤフィルタが接着された絞り羽根
２ｂ：絞り羽根
【図１】
2007065109.tif 000005
【図２】
2007065109.tif 000006
【図３】
2007065109.tif 000007
【図４】
2007065109.tif 000008
【図５】
2007065109.tif 000009
【図６】
2007065109.tif 000010
【図７】
2007065109.tif 000011
【図８】
2007065109.tif 000012
【図９】
2007065109.tif 000013
【図１０】
2007065109.tif 000014
【図１１】
2007065109.tif 000015
【図１２】
2007065109.tif 000016
【図１３】
2007065109.tif 000017